(57)【特許請求の範囲】
【請求項１】
一液型低温硬化性ポリマー組成物であって、
５％〜２５％の少なくとも１つの脂環式エポキシ樹脂と、
０．０５％〜１％の、六フッ化アンチモンベースの触媒である一次触媒と、
０．５％〜１０％のブロック化イソシアネートと、
０％〜０．５％の二次触媒と、
０％〜４％の少なくとも１つの低粘度希釈剤と、
０％〜１５％の靭性付与剤と、
４０％〜９０％の導電性充填剤と
を含む、一液型低温硬化性ポリマー組成物。
【請求項２】
前記導電性充填剤は銀薄片である、請求項１に記載の一液型低温硬化性ポリマー組成物。
【請求項３】
前記低粘度希釈剤は、グリシジルエーテルおよびネオペンチルグリコールジグリシジルエーテルの少なくとも一方を含み、前記靭性付与剤は脂肪族ポリエステルジオールを含み、前記組成物は、
１２％〜１８％の前記少なくとも１つの脂環式エポキシ樹脂と、
０．１％〜０．４％の前記一次触媒と、
１％〜３％の前記ブロック化イソシアネートと、
０％〜０．２％の前記二次触媒と、
０％〜１％のグリシジルエーテルと、
０％〜０．５％のネオペンチルグリコールジグリシジルエーテルと、
０％〜６％の脂肪族ポリエステルジオールと、
５０％〜８０％の銀薄片と
を含む、請求項２に記載の一液型低温硬化性ポリマー組成物。
【請求項４】
前記脂環式エポキシ樹脂は、１００〜１５０のエポキシ当量重量を有する脂環式エポキシ樹脂である、請求項２に記載の一液型低温硬化性ポリマー組成物。
【請求項５】
前記ブロック化イソシアネートは４５０〜５００のイソシアネート当量重量を有する、請求項２に記載の一液型低温硬化性ポリマー組成物。
【請求項６】
前記二次触媒はジブチルスズジラウレートである、請求項２に記載の一液型低温硬化性ポリマー組成物。
【請求項７】
前記グリシジルエーテルは、２５０〜３２５のエポキシ当量重量を有するＣ１２〜Ｃ１４のグリシジルエーテルである、請求項３に記載の一液型低温硬化性ポリマー組成物。
【請求項８】
前記ネオペンチルグリコールジグリシジルエーテルは、１００〜１５０のエポキシ当量重量を有する、請求項３に記載の一液型低温硬化性ポリマー組成物。
【請求項９】
前記少なくとも１つの低粘度希釈剤は、グリシジルエーテル、グリコールエーテル、グリコールエーテルエステル、グリコールエーテルケトン、およびこれらの組み合わせからなる群から選択される、請求項２に記載の一液型低温硬化性ポリマー組成物。
【請求項１０】
前記靭性付与剤は、脂肪族ポリエステルジオール、変性ブタジエンポリマー、変性ブタジエン−アクリロニトリルポリマー、変性カルボキシ末端化ブタジエンアクリロニトリルコポリマー、エポキシ樹脂およびダイマー酸の付加体、ならびにこれらの組み合わせからなる群から選択される、請求項２に記載の一液型低温硬化性ポリマー組成物。
【請求項１１】
前記導電性充填剤は導電性複合粒子を含む、請求項１に記載の一液型低温硬化性ポリマー組成物。
【請求項１２】
前記導電性複合粒子は銀の外層を含む、請求項１１に記載の一液型低温硬化性ポリマー組成物。
【請求項１３】
前記複合粒子は、銀コーティングされたガラス粒子、銀コーティングされた銅粒子、銀コーティングされたニッケル粒子、銀コーティングされたグラファイト粒子、ニッケルコーティングされたグラファイト粒子、金コーティングされたガラス粒子およびこれらの組み合わせからなる群から選択される、請求項１１に記載の一液型低温硬化性ポリマー組成物。
【請求項１４】
太陽電池用の電気接点の形成方法であって、
５％〜２５％の少なくとも１つの脂環式エポキシ樹脂、０．０５％〜１％の、六フッ化アンチモンベースの触媒である一次触媒、０．５％〜１０％のブロック化イソシアネート、０％〜０．５％の二次触媒、０％〜４％の少なくとも１つの低粘度希釈剤、０％〜１５％の靭性付与剤、および４０％〜９０％の導電性充填剤を含む一液型低温硬化性ポリマー組成物を準備することと、
有効量の前記組成物を基板の上に堆積することと、
前記組成物を、７０℃〜２５０℃の温度に１分間〜１０分間加熱して、これにより前記電気接点を形成することと
を含む、形成方法。
【請求項１５】
前記導電性充填剤は銀薄片である、請求項１４に記載の形成方法。
【請求項１６】
組成物を焼成して形成される電極であって、前記組成物が
５％〜２５％の少なくとも１つの脂環式エポキシ樹脂と、
０．０５％〜１％の、六フッ化アンチモンベースの触媒である一次触媒と、
０．５％〜１０％のブロック化イソシアネートと、
０％〜０．５％の二次触媒と、
０％〜４％の少なくとも１つの低粘度希釈剤と、
０％〜１５％の靭性付与剤と、
４０％〜９０％の導電性充填剤と
を含む、電極。
【請求項１７】
前記導電性充填剤は銀薄片である、請求項１６に記載の電極。
【請求項１８】
前記低粘度希釈剤がグリシジルエーテルおよびネオペンチルグリコールジグリシジルエーテルの少なくとも一方を含み、前記靭性付与剤が脂肪族ポリエステルジオールを含み、
１２％〜１８％の少なくとも１つの脂環式エポキシ樹脂と、
０．１％〜０．４％の、六フッ化アンチモンベースの触媒である一次触媒と、
１％〜３％のブロック化イソシアネートと、
０％〜０．２％の二次触媒と、
０％〜１％のグリシジルエーテルと、
０％〜０．５％のネオペンチルグリコールジグリシジルエーテルと、
０％〜６％の脂肪族ポリエステルジオールと、
５０％〜８０％の銀薄片と
を含む組成物から形成される、請求項１６に記載の電極。
【発明の詳細な説明】
【技術分野】
【０００１】
本発明は、導電性の、熱硬化性ポリマー組成物に関する。この組成物は、太陽電池、特に太陽電池において使用するための電気接点を形成することに関して幅広く使用される。
【背景技術】
【０００２】
結晶性シリコンに基づく光電池を製造するために使用される銀ペーストは、高温プロセスを必要とする。７００℃を超える焼成温度では、Ａｇ電極は、低い接触抵抗を有して結晶性のＳｉウェーハ上に形成される。しかしながら、Ｓｉ：Ｈ系太陽電池では、このような太陽電池における熱に敏感な材料の分解を回避するために、加工温度は２５０℃を超えることができない。従って、２５０℃未満の温度で銀電極を形成するための改良された組成物および方法についてのニーズがある。
【０００３】
焼成操作は比較的大量のエネルギーを消費する。そして多くの例では、焼成は、通常必要とされる長い時間のため、太陽電池を製造する上で主たる制約となっている。それゆえ、２５０℃未満の温度で比較的短時間で熱硬化可能である導電性組成物を提供することも有益であると思われる。
【発明の概要】
【発明が解決しようとする課題】
【０００４】
従来公知の組成物、その組成物から形成される電気接点、および関連方法に付随する困難および欠点が、本発明の組成物、接点および方法において対処される。
【課題を解決するための手段】
【０００５】
１つの態様では、本発明は、約５％〜約２５％の少なくとも１つの脂環式エポキシ樹脂と、約０．０５％〜約１％の一次触媒と、約０．５％〜約１０％のブロック化イソシアネートと、約０％〜約０．５％の二次触媒と、約０％〜約４％の１以上の低粘度希釈剤と、約０％〜約１５％の１以上の靭性付与剤と、約４０％〜約９０％の導電性充填剤とを含む、一液型低温硬化性ポリマー組成物を提供する。
【０００６】
別の態様では、本発明は、太陽電池用の電気接点の形成方法を提供する。この方法は、約５％〜約２５％の少なくとも１つの脂環式エポキシ樹脂と、約０．０５％〜約１％の一次触媒、約０．５％〜約１０％のブロック化イソシアネートと、約０％〜約０．５％の二次触媒と、約０％〜約４％の１以上の低粘度希釈剤と、約０％〜約１５％の１以上の靭性付与剤と、約４０％〜約９０％の導電性充填剤とを含む一液型低温硬化性ポリマー組成物を準備することを含む。この方法は、有効量のこの組成物を基板の上に堆積することも含む。また、この方法は、当該組成物を、約７０℃〜約２５０℃の温度に約１分間〜約１０分間加熱して、これにより当該電気接点を形成することをさらに含む。
【０００７】
なおさらなる態様では、本発明は、焼成前に約５％〜約２５％の少なくとも１つの脂環式エポキシ樹脂と、約０．０５％〜約１％の一次触媒と、約０．５％〜約１０％のブロック化イソシアネートと、約０％〜約０．５％の二次触媒と、約０％〜約４％の少なくとも１つの低粘度希釈剤と、約０％〜約１５％の少なくとも１つの靭性付与剤と、約４０％〜約９０％の導電性充填剤とを含む組成物から形成される導電性接点を提供する。
【０００８】
理解されるとおり、本発明は、他のおよび異なる実施形態で実施することができ、本発明のいくつかの細部は、すべて本発明から逸脱せずに、種々の点で改変することができる。従って、本記載は、説明のためのものであり限定するものではないと考えられるべきである。
【発明を実施するための形態】
【０００９】
本発明は、銀薄片などの導電性充填剤物質と、脂環式エポキシ樹脂と、カチオン性硬化剤と、短時間のうちにおよび低温で硬化することができるブロック化イソシアネートとを含み、これにより良好な電気伝導率を呈するポリマー組成物を提供する、一液型低温硬化性ペースト組成物を提供する。
【００１０】
本発明は、当該好ましい実施形態のペーストの使用によって２５０℃未満の温度で形成される導電性電極も提供する。この電極は、好ましくは、銀または銀ベースの電極である。このペーストは、７０℃超２５０℃未満の温度で、１０分間以下、例えば約２分間のうちに熱硬化可能である。
【００１１】
本発明は、上記の組成物を使用する種々の方法も提供する。特に、本発明は、上記の組成物を所定の焼成操作に供することによる、電気接点の形成方法を提供する。
【００１２】
好ましい実施形態のペーストは、広い範囲の応用例で使用することができ、そして主には、薄膜太陽電池を形成することにおいて使用するためのものである。このペーストは、Ｓｉ：Ｈ系太陽電池を形成することにおいて使用するために特によく適合している。薄膜太陽電池に加えて、本発明は、他の熱に敏感な基板表面とも合わせて使用することができる。
【００１３】
この好ましい実施形態の組成物は、以下の特性のうちのすべてまたはほとんどを呈する：ａ）良好な分散性、ｂ）良好な電気伝導率、ｃ）２５０℃未満の温度で１０分未満での高速硬化、ｄ）長い室温ポットライフ、およびｅ）はんだリボンへの良好な接着。一部の競合する材料は、これらの望ましい特性のうちのいくつかは有しうるが、これらの望ましい特性のほとんどまたはすべてを有するものはない。
【００１４】
上記のように、電気接点、電極、または導体（本願明細書中では、一般に総称して「接点」と呼ばれる）は、良好な電気伝導率を呈する。言い換えると、本願明細書に記載される組成物から形成される電気接点は、比較的低い電気抵抗率値を呈する。好ましくは、本願明細書に記載されるようにして形成される電気接点は、０．０１ｏｈｍ・ｃｍ未満、より好ましくは０．００１ｏｈｍ・ｃｍ未満、最も好ましくは０．０００８ｏｈｍ・ｃｍ未満の電気抵抗率を呈する。
【００１５】
一般に、この好ましい実施形態の組成物は、約５％〜約２５％の少なくとも１つの脂環式エポキシ樹脂と、約０．０５％〜約１％の一次触媒と、約０．５％〜約１０％のブロック化イソシアネートと、約０％〜約０．５％の二次触媒と、約０％〜約４％の少なくとも１つの低粘度希釈剤と、約０％〜約１５％の少なくとも１つの靭性付与剤と、約４０％〜約９０％の導電性充填剤とを含む。この１以上の低粘度希釈剤は、例えば、グリシジルエーテル、グリコールエーテル、グリコールエーテルエステルおよびグリコールエーテルケトン、およびこれらの組み合わせであることができる。低粘度希釈剤の好ましい例は、ネオペンチルグリコールジグリシジルエーテルである。低粘度希釈剤はこれらの薬剤のいずれかに限定されるわけではない。そうではなく、本発明は、当該組成物の粘度を低下させるいずれの薬剤または薬剤の組み合わせの使用を包含する。上記１以上の靭性付与剤は、特に硬化後の、当該組成物の靭性または耐久性を増大または向上するために使用される。靭性付与剤の限定しない例としては、脂肪族ポリエステルジオール、変性ブタジエンポリマー、変性ブタジエン−アクリロニトリルポリマー、変性カルボキシ末端化ブタジエンアクリロニトリルコポリマー、エポキシ樹脂およびダイマー酸の付加体、ならびにこれらの組み合わせが挙げられるが、これらに限定されない。
【００１６】
焼成前のこの好ましい実施形態の組成物は、一般に、（ｉ）脂環式エポキシ樹脂と、（ｉｉ）一次触媒と、（ｉｉｉ）１以上のブロック化イソシアネートと、（ｉｖ）任意の二次触媒と、（ｖ）１以上の任意のグリシジルエーテルと、（ｖｉ）任意のネオペンチルグリコールジグリシジルエーテルまたは類似の薬剤と、（ｖｉｉ）１以上の任意の脂肪族ポリエステルジオールと、（ｖｉｉｉ）金属薄片（好ましくは銀薄片である）を含む。
【００１７】
本発明に係る種々の好ましい実施形態の組成物についての代表的かつ好ましい濃度が下記の表１に示される。すべての百分率は重量％であり、焼成前の組成物の総重量に基づく。
【００１８】
【表１】
0005886300.tif 000002
【００１９】
当該脂環式エポキシ樹脂は、約１００〜約１５０、好ましくは約１３０〜約１４５のエポキシ当量重量を有する液体の、低粘度の脂環式エポキシ樹脂であることが好ましい。好ましい脂環式エポキシ樹脂の例は、テキサス州、ウッドランズ（Ｗｏｏｄｌａｎｄｓ）のＨｕｎｔｓｍａｎ  Ａｄｖａｎｃｅｄ  Ｍａｔｅｒｉａｌｓから入手できるＡＲＡＬＤＩＴＥ  ＣＹ１７９である。この脂環式エポキシ樹脂は、一般的には、約５％〜約２５％、好ましくは約１２％〜約１８％の濃度で使用される。
【００２０】
当該一次触媒は、好ましくは、六フッ化アンチモンベースの触媒である。このような触媒は、コネティカット州、ノーウォーク（Ｎｏｒｗａｌｋ）のＫｉｎｇ  ＩｎｄｕｓｔｒｉｅｓからＣＸＣ１６１２の商品名で市販されている。この一次触媒は、一般的には、約０．０５％〜約１．０％、好ましくは約０．１％〜約０．４％の濃度で使用される。
【００２１】
好ましい実施形態の組成物は、ブロック化イソシアネートをも含む。好ましくは、このブロック化イソシアネートは、約４５０〜約５００のイソシアネート当量重量を有し、約４７５が好ましい。好ましいブロック化イソシアネートの例は、英国、ランカシャーのＢａｘｅｎｄｅｎ  Ｃｈｅｍｉｃａｌｓ，Ｌｔｄ．から入手できるＢＩ７９６３である。ＢＩ７９６３は、約４７７のイソシアネート当量重量を持つブロック化イソシアネートである。２５０℃未満の脱ブロック温度を持つブロック化イソシアネートが好適である。このブロック化イソシアネートは、一般的には、約０．５％〜約１０％、好ましくは約１％〜約３％の濃度で使用される。
【００２２】
好ましい組成物は、１以上の任意の二次触媒をも含んでもよい。好ましい二次触媒はジブチルスズジラウレートである。この化合物は、いくつかの供給業者、例えばオハイオ州、チャードン（Ｃｈａｒｄｏｎ）のＲｈｅｉｎ  Ｃｈｅｍｉｅ  Ｒｈｅｉｎａｕ  ＧｍｂＨからＡＤＤＯＣＡＴ  ２０１の商品名で市販されている。この二次触媒は任意であり、約０〜約０．５％、好ましくは約０〜約０．２％の濃度で使用されてもよい。
【００２３】
好ましい組成物は、任意に、グリシジルエーテルをも含んでよい。この成分は低粘度希釈剤として働く。好ましいグリシジルエーテルは、ニュージャージー州、モリスタウン（Ｍｏｒｒｉｓｔｏｗｎ）のＣＶＣ  Ｓｐｅｃｉａｌｔｙ  Ｃｈｅｍｉｃａｌｓ，Ｉｎｃ．からＥＲＹＳＩＳ  ＧＥ８の商品名で入手できる。好ましいグリシジルエーテルは、約２５０〜約３２５、好ましくは約２７５〜３００のエポキシ当量重量を有するＣ１２〜Ｃ１４グリシジルエーテルである。一般的には、このグリシジルエーテル成分の濃度は０〜約２％であり、好ましい濃度範囲は０〜約１％である。
【００２４】
好ましい実施形態の組成物は、任意に、ネオペンチルグリコールジグリシジルエーテルをも含んでいてよい。この成分は、低粘度希釈剤として働く。好ましい成分は、ＣＶＣ  Ｓｐｅｃｉａｌｔｙ  ＣｈｅｍｉｃａｌｓからＥＲＹＳＩＳ  ＧＥ−２０の商品名で入手できる。このネオペンチルグリコールジグリシジルエーテルは、約１００〜約１５０、好ましくは約１２０〜約１４０のエポキシ当量重量を有する。このネオペンチルグリコールジグリシジルエーテルの濃度は、一般的には０〜約１％、好ましくは０〜約０．５％である。
【００２５】
好ましい組成物は、任意に、Ｋｉｎｇ  ＩｎｄｕｓｔｒｉｅｓからＣＤＲ−３３１５の商品名で入手できる脂肪族ポリエステルジオールをも含んでよい。この成分が靭性付与剤として働くということは分かるであろう。このジオール成分は、一般的には、０〜約１５％、好ましくは０〜約６％の濃度で当該組成物の中で使用される。
【００２６】
好ましい組成物は、１以上の導電性充填剤物質（または、本願明細書中で「導電性充填剤」と呼ばれることがある）をさらに含む。この充填剤物質は、好ましくは、粒子形態にある。好ましくは、この導電性物質は、元素の形態にある金属、最も好ましくは銀などの金属である。この導電性物質の濃度は、一般的には、約４０％〜約９０％、好ましくは約５０％〜約８０％である。市販の銀薄片の例は、ニュージャージー州、サウス・プレインフィールド（Ｓｏｕｔｈ  Ｐｌａｉｎｆｉｅｌｄ）のＦｅｒｒｏ  Ｃｏｒｐｏｒａｔｉｏｎ製造のＳｉｌｖｅｒ  Ｆｌａｋｅ  ８０である。この導電性粒子は、広い範囲の形状およびサイズで存在してもよい。しかしながら、一般には、薄片形態が好ましい。さらには、この導電性粒子は、複数のクラスのサイズまたは種類の物質の形態で与えられてもよい。例えば、好ましい態様では、２つの異なる等級の銀薄片、例えばＦｅｒｒｏ  Ｓｉｌｖｅｒ  Ｆｌａｋｅ  ８０およびＦｅｒｒｏ  Ｓｉｌｖｅｒ  Ｆｌａｋｅ  ９ＡＩ、の組み合わせが使用されてもよい。
【００２７】
特定の応用例では、銀コーティングされた銅粒子などのコーティングされた粒子を使用することが好ましい。当該導電性充填剤物質は、複合粒子に基づく場合、広い範囲の物質の組み合わせを含むことができる。例えば、導電性複合粒子は、銀コーティングされたガラス粒子、銀コーティングされた銅粒子、銀コーティングされたニッケル粒子、銀コーティングされたグラファイト粒子、ニッケルコーティングされたグラファイト粒子、金コーティングされたガラス粒子、およびこれらの組み合わせからなる群から選択されてもよい。複合粒子を使用する場合、外層としての銀および粒子の内部にある１以上の他の物質を含む複合粒子を利用することが好ましい。この内部についてのこのような物質の例としては、ガラス、グラファイト、銅、ニッケル、およびこれらの組み合わせが挙げられるが、これらに限定されない。銀に加えてのまたは銀の代わりの物質が、外層に使用されてもよく、そのような物質としては、ニッケル、金、およびこれらの組み合わせが挙げられるが、これらに限定されない。この複合粒子は２以上の物質を含み、その粒子の外部に堆積されて、従って外側物質を構成する物質だけは導電性である必要があるということは分かるであろう。従って、粒子の内部に存在するこのような複合粒子の１以上の物質は、ガラスなどの一般に電気的に非伝導性の物質であってもよい。複合粒子については、本発明は、決して上記の組み合わせの物質のいずれかに限定されるわけではないということは理解されよう。そうではなく、本発明は、導電性充填剤物質について、ほぼあらゆる物質の組み合わせを包含する。
【００２８】
脂環式エポキシ樹脂の使用に加えて、カチオン性機構によって重合することができるエポキシ樹脂も好適である可能性がある。従って、エポキシのカチオン重合のための広い範囲の触媒も使用される。イソシアネートのための触媒は任意であるが、イソシアネートのためのほぼあらゆる触媒を使用することができる。
【００２９】
靭性付与剤、レオロジー調整剤、接着促進剤、界面活性剤などは任意であるが、この系で使用することができる。
【００３０】
本発明は電気接点の形成方法も提供する。この電気接点は、太陽電池において使用するために特によく適合している。この方法は、一般に、本願明細書に記載される一液型低温硬化性ポリマー組成物を準備することを含む。この方法は、有効量の当該組成物を基板の上に堆積することも含む。また、この方法は、そのあと、この組成物を約７０℃〜約２５０℃の範囲の温度に約１分間〜約１０分間加熱して、これにより１以上の電気接点を形成することを含む。特定の組成物については、加熱は、約４分間〜約６分間実施される。
【００３１】
本発明は、本願明細書に記載される好ましい実施形態の組成物から形成される電気接点も提供する。上記のように、この組成物は、本願明細書に記載されるようにして焼成される。
【実施例】
【００３２】
種々の好ましい実施形態のペーストを調製し、その後硬化させて、電気抵抗率の測定および接着強度試験に供した。
【００３３】
下記の表２は、本発明に係るいくつかの好ましい実施形態の組成物を示す。
【００３４】
【表２】
0005886300.tif 000003
【００３５】
ＡＲＡＬＤＩＴＥ  ＣＹ１７９は、ユタ州、ソルトレイクシティのＨｕｎｔｓｍａｎ  Ａｄｖａｎｃｅｄ  Ｍａｔｅｒｉａｌｓ製であり、約１３１〜約１４３のエポキシ当量重量を持つ脂環式低粘度液体エポキシ樹脂である。
【００３６】
ＣＸＣ１６１２は、コネティカット州、ノーウォークのＫｉｎｇ  Ｉｎｄｕｓｔｒｉｅｓ製であり、これは六フッ化アンチモンベースの触媒である。
【００３７】
ＢＩ７９６３は、英国、ランカシャーのＢａｘｅｎｄｅｎ  Ｃｈｅｍｉｃａｌｓ  Ｌｔｄ．製であり、４７７のイソシアネート当量重量を持つブロック化イソシアネートである。
【００３８】
ＡＤＤＯＣＡＴ  ２０１はオハイオ州、チャードンのＲｈｅｉｎ  Ｃｈｅｍｉｅ  Ｒｈｅｉｎａｕ  ＧｍｂＨ製であり、これはジブチルスズジラウレートである。
【００３９】
ＥＲＹＳＩＳ  ＧＥ８は、ニュージャージー州、ムアズタウン（Ｍｏｏｒｅｓｔｏｗｎ）のＣＶＣ  Ｓｐｅｃｉａｌｔｙ  Ｃｈｅｍｉｃａｌｓ  Ｉｎｃ．製である。この成分は、約２７５〜約３００のエポキシ当量重量を持つＣ１２−Ｃ１４グリシジルエーテルである。
【００４０】
ＥＲＹＳＩＳ  ＧＥ−２０は、ＣＶＣ  Ｓｐｅｃｉａｌｔｙ  Ｃｈｅｍｉｃａｌｓ  Ｉｎｃ．製である。この成分は、約１２５〜約１３７のエポキシ当量重量を持つネオペンチルグリコールジグリシジルエーテルである。
【００４１】
ＣＤＲ−３３１５はＫｉｎｇ  Ｉｎｄｕｓｔｒｉｅｓ製であり、これは脂肪族ポリエステルジオールである。
【００４２】
Ｓｉｌｖｅｒ  Ｆｌａｋｅ  ８０は、ニュージャージー州、サウス・プレインフィールドのＦｅｒｒｏ製である。
【００４３】
Ｓｉｌｖｅｒ  Ｆｌａｋｅ  ９ＡＩは、ニュージャージー州、サウス・プレインフィールドのＦｅｒｒｏ製である。
【００４４】
上記の種々の組成物を以下のとおりに調製した。最初にＣＸＣ１６１２をＡＲＡＬＤＩＴＥ  ＣＹ１７９と、溶液が透明になるまで、混合した。非銀成分の残りを一つずつ加え、それぞれの添加の間に混合した。銀薄片を樹脂混合物に加え、そのあと混合し、任意にすり潰した。
【００４５】
体積抵抗率測定のための試料調製は、以下のとおりに実施した。体積抵抗率試験パターンをガラス基板上に印刷し、そのあと空気中で、１８０℃で５分間硬化した。表３は、実施例１〜４の試料から得た電気抵抗率値を掲げる。
【００４６】
【表３】
0005886300.tif 000004
【００４７】
はんだリボンへの接着を試験するための試料調製は、以下のとおりに実施した。有効量のペースト組成物を、酸化インジウムスズ（ＩＴＯ）コーティングした基板の上に堆積した。次に、はんだリボンをこのペーストに置いた。これらの検討では２つのリボン組成物を使用した。１つのリボンは、９６．５％  Ｓｎおよび３．５％  Ａｇから形成されており、他方のリボンは、６２％  Ｓｎ、３６％  Ｐｂ、および２％  Ａｇから形成されていた。次に、この組立品を１８０℃で５分間硬化した。硬化したペーストから４５°でリボンを剥離させることにより接着を測定した。
【００４８】
接着試験の結果を下記の表４に示す。
【００４９】
【表４】
0005886300.tif 000005
【００５０】
多くの他の利点は、この技術の将来の応用および発展から、確実に明らかになるであろう。
【００５１】
本願明細書中で記載したすべての特許、公開公報、および論文は、参照によりその全体を本願明細書に援用したものとする。
【００５２】
本願明細書に記載された１つの実施形態のいずれの１以上の特徴または成分も、別の実施形態の１以上の他の特徴または成分と組み合わせることができる、ということを理解されたい。従って、本発明は、本願明細書に記載された実施形態の成分または特徴のいずれかのおよびすべての組み合わせを包含する。
【００５３】
本願明細書で上述したように、本発明は、従来公知の組成物、方法、および関連デバイスに付随する多くの課題を解決する。しかしながら、本発明の趣旨を説明するために本願明細書に記載され説明された細部、物質、ならびに成分および操作の構成における種々の変更が、添付の特許請求の範囲で表される本発明の技術思想および範囲から逸脱せずに当業者によってなされてもよいということは分かるであろう。